2
4
Катализатор для получения синтетических легких олефинов C-C из синтез-газа и способ его получения
2
4
CATALYST FOR RECEIVING SYNTHETIC LIGHT OLEFINS C-C FROM SYNTHESIS GAS AND METHOD OF ITS OBTAINING

2
4
Изобретение относится к нефтехимии, газохимии, углехимии и касается синтеза Фишера-Тропша, в частности, способа синтеза катализатора для получения по методу Фишера-Тропша синтетических углеводородов с повышенным содержанием легких олефинов С-С.
Традиционным способом получения легких олефинов является каталитический крекинг нефти. Однако ограниченная доступность и высокая стоимость нефтяных ресурсов заставляют искать новые способы получения легких олефинов.
Известен способ приготовления катализатора для получения олефинов из синтез-газа через стадию получения метанола или диметилового эфира, в котором активным металлом является металл VIIIB группы и в качестве носителя используют цеолиты. Конверсия кислородсодержащих соединений в легкие олефины протекает в температурном диапазоне 400-520°С. СА 2228738, опубл. 26.09.2006.
Недостатком такой технологии является многоступенчатость процесса - получение сначала метанола или диметилового эфира из синтез-газа и последующая конверсия оксигенатов в легкие олефины, а также высокие температуры, необходимые для получения легких олефинов.
В US 4508846 А, опубл. 02.04.1985, описан способ приготовления катализатора синтеза легких олефинов из синтез-газа по методу Фишера-Тропша. Катализатор готовят осаждением карбонила рутения на носитель, содержащий оксид церия.
Недостатком данного способа является высокая стоимость активного металла в данном катализаторе, что повышает капиталоемкость процесса.
Известен способ приготовления катализатора синтеза легких олефинов методом соосаждения, который раскрывается в US 4199523, опубл. 22.04.1980. Катализатор содержит 60% железа и промоторы, такие как медь, серебро или щелочные металлы. В качестве модификаторов используют оксид цинка, оксид марганца, оксид церия, оксид ванадия и оксид хрома.
Недостатком описанного способа является использование катализатора с высоким содержанием активного металла (60%) и высокие температуры синтеза (до 370°С), требуемые для проявления высокой активности катализатора.
Также известен способ приготовления катализатора прямой конверсии синтез-газа в низшие олефины по методу Фишера-Тропша методом пропитки носителя, в качестве которого используют силикалит. Пропитку осуществляют раствором нитратов железа и калия. Содержание железа составляет от 5 до 25 масс %, содержание калия - не менее 0,2 масс %. US 4340503 А, опубл. 20.07 1982.
Недостатком данного способа является необходимость применения синтез-газа с низким модулем (0,9-1,3), получение которого не реализовано в промышленных масштабах. Также недостатком монометаллических железных катализаторов синтеза Фишера-Тропша является их быстрая дезактивация.
-1
-1
2
2
4
2
4
Наиболее близким к заявленному изобретению является способ синтеза катализатора для получения легких олефинов из синтез-газа. Катализатор включает мезопористый силикат с размером мезопор менее 5 нм, в качестве носителя и один или два активных металла -кобальт и железо - в количестве 5-30 масс %, а также промоторы - Mn, Mg, Zn, Cu или их оксиды в количестве 1-20 масс %, и второй промотор - оксид или гидроксид щелочных металлов - K, Na, Rb и Cs. Катализатор готовят методом пропитки носителя с последующей сушкой при температуре 80-140°С и прокаливанием при температуре 400-800°С. Получение легких олефинов с использованием данного катализатора предлагается проводить в реакторе со стационарным псевдоожиженным слоем катализатора при температуре 250-350°С, давлении 0,5-2,5 МПа, объемной скорости синтез-газа 1000-4000 ч и соотношении Н/СО, равном 1,5. При этом предлагаемые катализаторы в указанных условиях позволяют достигать конверсии СО более 96% при селективности в отношении образования легких олефинов С-С более 60%. Для биметаллических кобальт-железных катализаторов, описанных в примерах 3 и 7 патента, показатели в процессе Фишера-Тропша составляют: конверсия СО - 96,7 и 97,1%, селективность по олефинам С-С - 95 и 66% при объемной скорости синтез-газа 1000 и 3500 ч, соответственно. CN 103521240 В, опубл. 17.06.2015.
3
Недостатками катализатора являются невысокий размер мезопор (менее 5 нм), что накладывает диффузионные ограничения, вызывает затруднения при транспорте высокомолекулярных углеводородов из пор и приводит к интенсификации вторичных реакций с участием реакционноспособных легких олефинов, являющихся целевым продуктом процесса. Другим недостатком является присутствие в составе катализатора щелочных металлов, что обычно приводит к повышению метанобразования и быстрой дезактивации катализатора. Высокая конверсия СО в присутствии предлагаемых катализаторов свидетельствует об их нестабильной работе и высокой вероятности их быстрой дезактивации. Полученные показатели работы предлагаемых катализаторов в реакторе с неподвижным псевдоожиженным слоем соответствуют производительности, например, для двух биметаллических кобальт-железных образцов, не более 60 кг/м⋅ч. Кроме того, проведение процесса синтеза в реакторе со стационарным псевдоожиженным слоем приводит к истиранию катализатора и значительному снижению его активности.
2
4
Техническая задача данной группы изобретений заключается в разработке катализатора для синтеза легких олефинов С-С по методу Фишера-Тропша с высокой производительностью и способа его получения.
2
4
кат
3
Технический результат от реализации данного изобретения заключается в достижении производительности разработанного катализатора по легким олефинам С-С, полученным из синтез-газа по методу Фишера-Тропша, более 80 кг/м⋅ч.
2
4
3
7
3
3
7
4
3
2
3
2
Технический результат от реализации заявленной группы изобретений достигается тем, что катализатор для получения легких олефинов С-С по методу Фишера-Тропша, содержащий кобальт и железо на мезопористом носителе, согласно изобретению, содержит мезопористый носитель, представляющий собой мезопористый оксид алюминия со средним диаметром пор 6-12 нм, общим объемом пор 0,85-1,10 см/г, долей мезопор не менее 90% и удельной площадью поверхности 250-315 м/г, а массовое отношение кобальт : железо в прокаленном катализаторе находится в пределах 1,0-9,0 и получен способом, заключающимся в одностадийной или многостадийной раздельной пропитке мезопористого носителя, представляющего собой мезопористый оксид алюминия со средним диаметром пор 6-12 нм, общим объемом пор 0,85-1,10 см/г, долей мезопор не менее 90% и удельной площадью поверхности 250-315 м/г, водными растворами прекурсоров активных соединений кобальта и железа - нитратов кобальта и железа, причем каждую стадию пропитки проводят после вакуумирования носителя или прекурсора катализатора до остаточного вакуума 1,0-2,5 кПа и при перемешивании носителя или прекурсора катализатора при температуре 60-80°С в течение 0,5-4 ч в избыточном по сравнению с объемом пор носителя объеме раствора прекурсоров активных соединений с последующей фильтрацией раствора под вакуумом с остаточным давлением 1,0-2,5 кПа, сушат прекурсор катализатора при температуре 40-90°С в течение 3-8 ч и прокаливают его при температуре 300-450°С в течение 3-12 ч после каждой стадии нанесения активного соединения, причем мезопористый носитель получают растворением изопропоксида алюминия в изопропиловом спирте с добавлением гидроксида аммония при перемешивании полученной смеси в течение 5-8 ч при температуре 80-90°С до образования геля при мольном отношении компонентов в растворе Al(i-ОСН):i-СНОН:NHOH=1:1,0-4,0:1,5-2,5, который сушат при температуре 95-110°С в течение 1-4 ч, а затем прокаливают при температуре 400-500°С в течение 1-4 ч.
Указанные отличительные признаки существенны.
-1
2
4
Установлено, что наличие мезопористой структуры носителя катализатора для синтеза Фишера-Тропша со средним диаметром мезопор 6-12 нм облегчает транспорт из пор как высокомолекулярных, так и легких синтетических углеводородов, и позволяет снизить время контакта первичных углеводородов с активными центрами катализатора, на которых могут протекать вторичные реакции гидрирования легких олефинов. С повышением объемной скорости происходит интенсификация образования синтетических углеводородов, что вызывает еще большие диффузионные затруднения в микропорах. Поэтому при высоких объемных скоростях (более 5000 ч) эффект от наличия мезопор в носителе (лучшая транспортная функция) становится более явным и позволяет получать синтетические легкие олефины С-С с высокой производительностью. Предварительное вакуумирование носителя или прекурсора катализатора обеспечивает максимальное проникновение раствора прекурсора катализатора в поры и равномерное его распределение на поверхности.
Полученный описанным выше способом биметаллический катализатор имеет суммарное содержание кобальта и железа в прокаленном катализаторе 6-30 масс % при массовом отношении кобальт : железо 1,0-9,0.
п
мп
п
3
2
Структурные характеристики мезопористого оксида алюминия (общий объем пор (V, см/г), доля мезопор (γ, %), удельная площадь поверхности (S, м/г)) могут быть определены любым из известных в технике методов, например, методом азотной порометрии.
Содержание железа и кобальта может быть определено любым известным способом, например, методом индуктивно связанной плазмы - атомно-электронной спектроскопии.
2
4
Перед проведением процесса получения синтетических легких олефинов С-С из синтез-газа катализатор активируют.
2
4
2
-1
Процесс получения синтетических легких олефинов С-С из синтез-газа в присутствии этого катализатора проводят в реакторе с неподвижным слоем катализатора при температуре 240-280°С, давлении 0,5-2,0 МПа, при объемной скорости 5000-10000 ч. В качестве сырья процесса Фишера-Тропша используют синтез-газ с соотношением Н/СО от 1,9 до 2,2.
2
4
2-
4
3
Исследование катализаторов в процессе получения синтетических легких олефинов С-С из синтез-газа проводили пропусканием синтез-газа через неподвижный слой катализатора, загруженного в реактор. Эффективность работы катализатора оценивали по производительности по легким олефинам СС с 1 м катализатора в час.
2
4
Производительность по олефинам С-С рассчитывается по следующей формуле:
, где
cat
3
V - объем катализатора, м;
-3
2
14⋅10 - молярная масса фрагмента СН, кг/моль.
СО
Расчет конверсии СО (К) осуществляется по следующей формуле:
, где
- мольный поток моноксида углерода на входе в реактор, моль/ч;
- мольный поток моноксида углерода на выходе из реактора, моль/ч;
Селективности по индивидуальным продуктам синтеза (этилен, пропилен, бутены) рассчитываются по формуле:
, где
X
S - селективность по компоненту X;
- мольный поток компонента газовой смеси Х на выходе из реактора, моль/ч;
C/X
N - число атомов углерода в компоненте X;
2
4
olef,C2-C4
2
3
4
Селективность по олефинам С-С (S) рассчитывается как сумма селективностей по олефинам С, С и С:
olef,C2-C4
C2H4
C3H6
C4H8
S=S+S+S
Определение содержания исходных и образующихся веществ в отходящих из реактора синтеза Фишера-Тропша газах может осуществляться любым известным способом, например, методом газовой или газо-жидкостной хроматографии.
Способ реализуют в соответствии со следующими примерами.
Пример 1
3
3
2
3
7
3
3
7
4
Катализатор состава 11 масс % Со, 9 масс % Fe и 80 масс % носителя, представляющего собой мезопористый оксид алюминия со средним диаметром пор 6,5 нм, общим объемом пор 0,97 см/г, объемом мезопор 0,88 см/г, долей мезопор от общего объема пор носителя 91% и удельной площадью поверхности 266 м/г, получают двухкратной последовательной раздельной пропиткой носителя. На первой стадии пропитку ведут водным раствором прекурсора кобальта - нитрата кобальта, а на второй стадии водным раствором прекурсора железа - нитрата железа. Каждую стадию пропитки проводят после вакуумирования носителя или прекурсора катализатора до остаточного вакуума 2 кПа и при перемешивании носителя или прекурсора катализатора на каждой стадии пропитки при температуре 65°С в течение 1 ч в избыточном по сравнению с объемом пор носителя объеме раствора прекурсоров активных компонентов с последующей фильтрацией раствора под вакуумом с остаточным давлением 2 кПа. Прекурсор катализатора сушат при температуре 105°С в течение 8 ч и прокаливают при температуре 450°С в течение 6 ч после каждой стадии нанесения активного компонента. Носитель получают растворением изопропоксида алюминия в изопропиловом спирте с добавлением гидроксида аммония при перемешивании полученной смеси в течение 8 ч при температуре 80°С до образования геля, причем мольное отношение компонентов в растворе находится в пределах: Al(i-ОСН): i-CHOH: NHOH=1:2:1,5. Полученный гель сушат при температуре 110°С в течение 4 ч, а затем прокаливают при температуре 450°С в течение 3 ч.
-1
3
2
2
4
кат
При осуществлении синтеза Фишера-Тропша для получения легких олефинов в присутствии данного катализатора при объемной скорости синтез-газа 10000 ч, соотношении Н/СО 1,9, 280°С, 0,5 МПа были получены синтетические олефины С-С с производительностью 193,4 кг/м⋅ч.
Пример 2
3
3
2
3
7
3
3
7
4
Катализатор состава 3 масс % Со, 3 масс % Fe и 94 масс % носителя, представляющего собой мезопористый оксид алюминия со средним диаметром пор 7,8 нм, общим объемом пор 0,85 см/г, объемом мезопор 0,77 см/г, долей мезопор от общего объема пор носителя 90% и удельной площадью поверхности 282 м/г, получают однократной совместной пропиткой носителя водным раствором прекурсоров кобальта и железа - нитратов кобальта и железа, соответственно. Пропитку проводят после вакуумирования носителя до остаточного вакуума 2,5 кПа и при перемешивании носителя при температуре 80°С в течение 2 ч в избыточном по сравнению с объемом пор носителя объеме раствора прекурсоров активных компонентов с последующей фильтрацией раствора под вакуумом с остаточным давлением 2,5 кПа. Затем прекурсор катализатора сушат при температуре 120°С в течение 4 ч и прокаливают при температуре 350°С в течение 3 ч. Носитель получают путем растворения изопропоксида алюминия в изопропиловом спирте с добавлением гидроксида аммония при перемешивании полученной смеси в течение 6 ч при температуре 86°С до образования геля. Мольное отношение компонентов в растворе находится в пределах: Al(i-ОСН): i-CHOH: NHOH=1:3,0:2,0. Сушку геля ведут при температуре 100°С в течение 2 ч, а затем прокаливают при температуре 500°С в течение 1 ч.
-1
3
2
2
4
кат
При осуществлении синтеза Фишера-Тропша для получения легких олефинов в присутствии данного катализатора при объемной скорости синтез-газа 6000 ч, соотношении Н/СО 2,0, температуре 270°С, давлении 1,0 МПа были получены синтетические олефины С-С с производительностью 80,7 кг/м⋅ч.
Пример 3
3
3
2
3
7
3
3
7
4
Катализатор состава 27 масс % Со, 3 масс % Fe и 70 масс % носителя, представляющего собой мезопористый оксид алюминия со средним диаметром пор 9,9 нм, общим объемом пор 1,08 см/г, объемом мезопор 1,00 см/г, долей мезопор от общего объема пор носителя 93% и удельной площадью поверхности 311 м/г, получают трехкратной последовательной раздельной пропиткой носителя. На первой стадии - водным раствором прекурсора железа - нитрата железа, на второй и третьей стадиях водным раствором прекурсора кобальта - нитрата кобальта. Каждую стадию пропитки проводят после вакуумирования носителя или прекурсора катализатора до остаточного вакуума 1 кПа и при перемешивании носителя или прекурсора катализатора на каждой стадии пропитки при температуре 60°С в течение 3 ч в избыточном по сравнению с объемом пор носителя объеме раствора прекурсоров активных компонентов. Раствор фильтруют под вакуумом с остаточным давлением 1 кПа с последующей сушкой прекурсора катализатора при температуре 95°С в течение 3 ч и его прокаливанием при температуре 420°С в течение 8 ч после каждой стадии нанесения активного компонента. Носитель получают растворяя изопропоксид алюминия в изопропиловом спирте с добавлением гидроксида аммония при перемешивании полученной смеси в течение 5 ч при температуре 88°С до образования геля. Мольное отношение компонентов в растворе находится в пределах: Al(i-OCH): i-СНОН: NHOH=1:2,5:1,5. Полученный гель сушат при температуре 95°С в течение 3 ч, а затем прокаливают при температуре 400°С в течение 2 ч.
-1
3
2
2
4
кат
При осуществлении синтеза Фишера-Тропша для получения легких олефинов в присутствии данного катализатора при объемной скорости синтез-газа 10000 ч, соотношении Н/СО 2,2, температуре 280°С, давлении 1,0 МПа были получены синтетические олефины С-С с производительностью 218,6 кг/м⋅ч.
Пример 4
3
3
2
3
7
3
3
7
4
Катализатор состава 12 масс % Со, 8 масс % Fe и 80 масс % носителя, представляющего собой мезопористый оксид алюминия со средним диаметром пор 8,2 нм, общим объемом пор 1,01 см/г, объемом мезопор 0,97 см/г, долей мезопор от общего объема пор носителя 96% и удельной площадью поверхности 277 м/г, получают двухкратной последовательной раздельной пропиткой носителя. На первой стадии водным раствором прекурсора кобальта - нитрата кобальта, а на второй стадии водным раствором прекурсора железа - нитрата железа, при этом каждую стадию пропитки проводят после вакуумирования носителя или прекурсора катализатора до остаточного вакуума 1,5 кПа и при перемешивании носителя или прекурсора катализатора на каждой стадии пропитки при температуре 75°С в течение 0,5 ч в избыточном по сравнению с объемом пор носителя объеме раствора прекурсоров активных компонентов. Раствор фильтруют под вакуумом с остаточным давлением 1,5 кП с последующей сушкой прекурсора катализатора при температуре 100°С в течение 6 ч и его прокаливанием при температуре 300°С в течение 12 ч после каждой стадии нанесения активного компонента. Носитель получают растворяя изопропоксид алюминия в изопропиловом спирте с добавлением гидроксида аммония при перемешивании полученной смеси в течение 6 ч при температуре 90°С до образования геля, причем мольное отношение компонентов в растворе находится в пределах: Al(i-ОСН): i-СНОН: NHOH=1:1,5:1,5. Полученный гель сушат при температуре 105°С в течение 2 ч, а затем прокаливают при температуре 420°С в течение 4 ч.
-1
3
2
2
4
кат
При осуществлении синтеза Фишера-Тропша для получения легких олефинов в присутствии данного катализатора при объемной скорости синтез-газа 8000 ч, соотношении Н/СО 1,9, температуре 240°С, давлении 2,0 МПа были получены синтетические олефины С-С с производительностью 134,2 кг/м⋅ч.
Пример 5
3
3
2
3
7
3
3
7
4
Катализатор состава 15 масс % Со, 5 масс % Fe и 80 масс % носителя, представляющего собой мезопористый оксид алюминия со средним диаметром пор 6,0 нм, общим объемом пор 0,89 см/г, объемом мезопор 0,86 см/г, долей мезопор от общего объема пор носителя 97% и удельной площадью поверхности 250 м/г, получают двухкратной последовательной раздельной пропиткой носителя. На первой стадии пропитку ведут водным раствором прекурсора кобальта - нитрата кобальта, - и на второй стадии водным раствором прекурсора железа - нитрата железа. Каждую стадию пропитки проводят после вакуумирования носителя или прекурсора катализатора до остаточного вакуума 2,5 кПа и при перемешивании носителя или прекурсора катализатора на каждой стадии пропитки при температуре 75°С в течение 4 ч в избыточном по сравнению с объемом пор носителя объеме раствора прекурсоров активных компонентов. Раствор фильтруют под вакуумом с остаточным давлением 2,5 кП, сушат прекурсор катализатора при температуре 135°С в течение 5 ч и прокаливают при температуре 380°С в течение 4 ч после каждой стадии нанесения активного компонента. Носитель получают растворяя изопропоксид алюминия в изопропиловом спирте с добавлением гидроксида аммония при перемешивании полученной смеси в течение 7 ч при температуре 85°С до образования геля, причем мольное отношение компонентов в растворе находится в пределах: Al(i-ОСН): i-СНОН: NHOH=1:4,0:2,5. Полученный гель сушат при температуре 105°С в течение 1 ч, а затем прокаливают при температуре 440°С в течение 2 ч.
-1
3
2
2
4
кат
При осуществлении синтеза Фишера-Тропша для получения легких олефинов в присутствии данного катализатора при объемной скорости синтез-газа 5000 ч, соотношении Н/СО 2,0, температуре 260°С, давлении 1,0 МПа были получены синтетические олефины С-С с производительностью 86,7 кг/м⋅ч.
Пример 6
3
3
2
3
7
3
3
7
4
Катализатор состава 25 масс % Со, 5 масс % Fe и 70 масс % носителя, представляющего собой мезопористый оксид алюминия со средним диаметром пор 11,0 нм, общим объемом пор 1,10 см/г, объемом мезопор 0,99 см/г, долей мезопор от общего объема пор носителя 90% и удельной площадью поверхности 296 м/г, получают трехкратной последовательной раздельной пропиткой носителя. На первой и второй стадии пропитку ведут водным раствором прекурсора кобальта - нитрата кобальта, - и на третьей стадии водным раствором прекурсора железа - нитрата железа. Каждую стадию пропитки проводят после вакуумирования носителя или прекурсора катализатора до остаточного вакуума 1,5 кПа и при перемешивании носителя или прекурсора катализатора на каждой стадии пропитки при температуре 70°С в течение 2,5 ч в избыточном по сравнению с объемом пор носителя объеме раствора прекурсоров активных компонентов. Раствор фильтруют под вакуумом с остаточным давлением 1,5 кПа, сушат прекурсор катализатора при температуре 110°С в течение 8 ч и прокаливают при температуре 400°С в течение 6 ч после каждой стадии нанесения активного компонента. Носитель получают растворением изопропоксид алюминия в изопропиловом спирте с добавлением гидроксида аммония при перемешивании полученной смеси в течение 6 ч при температуре 85°С до образования геля, причем мольное отношение компонентов в растворе находится в пределах: Al(i-ОСН): i-CHOH: NHOH=1:3,5:2,0. Полученный гель сушат при температуре 100°С в течение 2 ч, а затем прокаливают при температуре 480°С в течение 2 ч.
-1
3
2
2
4
кат
При осуществлении синтеза Фишера-Тропша для получения легких олефинов в присутствии данного катализатора при объемной скорости синтез-газа 10000 ч, соотношении Н/СО 2,2, температуре 275°С, давлении 1,5 МПа были получены синтетические олефины С-С с производительностью 188,6 кг/м⋅ч.
Пример 7
3
3
2
3
7
3
3
7
4
Катализатор состава 10 масс % Со, 10 масс % Fe и 80 масс % носителя, представляющего собой мезопористый оксид алюминия со средним диаметром пор 12,0 нм, общим объемом пор 0,90 см/г, объемом мезопор 0,85 см/г, долей мезопор от общего объема пор носителя 94% и удельной площадью поверхности 315 м/г, получают двукратной совместной пропиткой носителя водным раствором прекурсоров кобальта и железа - нитратов кобальта и железа, соответственно. Каждую стадию пропитки проводят после вакуумирования носителя или прекурсора катализатора до остаточного вакуума 1,0 кПа и при перемешивании носителя или прекурсора при температуре 65°С в течение 3 ч в избыточном по сравнению с объемом пор носителя объеме раствора прекурсоров активных компонентов. Раствор фильтруют под вакуумом с остаточным давлением 1,0 кПа, сушат прекурсор катализатора при температуре 140°С в течение 7 ч и прокаливают при температуре 370°С в течение 5 ч. Носитель получают растворением изопропоксида алюминия в изопропиловом спирте с добавлением гидроксида аммония при перемешивании полученной смеси в течение 5 ч при температуре 90°С до образования геля, причем мольное отношение компонентов в растворе находится в пределах: Al(i-ОСН): i-СНОН: NHOH=1:1,0:2,5. Полученный гель сушат при температуре 105°С в течение 2 ч, а затем прокаливают при температуре 450°С в течение 3 ч.
-1
3
2
2
4
кат
При осуществлении синтеза Фишера-Тропша для получения легких олефинов в присутствии данного катализатора при объемной скорости синтез-газа 7000 ч, соотношении Н/СО 2,2, температуре 265°С, давлении 0,5 МПа были получены синтетические олефины С-С с производительностью 116,0 кг/м⋅ч.
Пример 8
3
3
2
3
7
3
3
7
4
Катализатор состава 14 масс % Со, 2 масс % Fe и 84 масс % носителя, представляющего собой мезопористый оксид алюминия со средним диаметром пор 10,2 нм, общим объемом пор 1,00 см/г, объемом мезопор 0,99 см/г, долей мезопор от общего объема пор носителя 99% и удельной площадью поверхности 271 м/г, получают трехкратной последовательной раздельной пропиткой носителя. На первой стадии пропитывают водным раствором прекурсора железа - нитрата железа, - на второй и третьей стадиях водным раствором прекурсора кобальта - нитрата кобальта. Каждую стадию пропитки проводят после вакуумирования носителя или прекурсора катализатора до остаточного вакуума 1 кПа и при перемешивании носителя или прекурсора катализатора на каждой стадии пропитки при температуре 70°С в течение 2 ч в избыточном по сравнению с объемом пор носителя объеме раствора прекурсоров активных компонентов. Раствор фильтруют под вакуумом с остаточным давлением 1 кПа, сушат прекурсор катализатора при температуре 90°С в течение 5 ч и прокаливают его при температуре 440°С в течение 8 ч после каждой стадии нанесения активного компонента. Носитель получают растворением изопропоксида алюминия в изопропиловом спирте с добавлением гидроксида аммония при перемешивании полученной смеси в течение 5 ч при температуре 82°С до образования геля, причем мольное отношение компонентов в растворе находится в пределах: Al(i-ОСН): i-СНОН: NHOH=1. Полученный гель сушат при температуре 100°С в течение 3 ч, а затем прокаливают при температуре 400°С в течение 2 ч.
-1
3
2
2
4
кат
При осуществлении синтеза Фишера-Тропша для получения легких олефинов в присутствии данного катализатора при объемной скорости синтез-газа 9000 ч, соотношении Н/СО 2,0, температуре 250°С, давлении 1,0 МПа были получены синтетические олефины С-С с производительностью 124,2 кг/м⋅ч.
Пример 9
3
3
2
3
7
3
3
7
4
Катализатор состава 24 масс % Со, 4 масс % Fe и 72 масс % носителя, представляющего собой мезопористый оксид алюминия со средним диаметром пор 11,4 нм, общим объемом пор 0,96 см/г, объемом мезопор 0,96 см/г, долей мезопор от общего объема пор носителя 100% и удельной площадью поверхности 294 м/г, получают четырехкратной последовательной раздельной пропиткой носителя. На первой, второй и третьей стадиях пропитку ведут водным раствором прекурсора кобальта - нитрата кобальта, а на четвертой стадии водным раствором прекурсора железа - нитрата железа. Каждую стадию пропитки проводят после вакуумирования носителя или прекурсора катализатора до остаточного вакуума 2,0 кПа и при перемешивании носителя или прекурсора катализатора на каждой стадии пропитки при температуре 60°С в течение 1,5 ч в избыточном по сравнению с объемом пор носителя объеме раствора прекурсоров активных компонентов. Раствор фильтруют под вакуумом с остаточным давлением 2,0 кПа, сушат прекурсор катализатора при температуре 125°С в течение 6 ч и прокаливают при температуре 360°С в течение 10 ч после каждой стадии нанесения активного компонента. Носитель получают растворением изопропоксида алюминия в изопропиловом спирте с добавлением гидроксида аммония при перемешивании полученной смеси в течение 7 ч при температуре 80°С до образования геля, причем мольное отношение компонентов в растворе находится в пределах: Al(i-ОСН): i-СНОН: NHOH=1:1,5:2,0. Полученный гель сушат при температуре 95°С в течение 4 ч, а затем прокаливают при температуре 430°С в течение 4 ч.
-1
3
2
2
4
кат
При осуществлении синтеза Фишера-Тропша для получения легких олефинов в присутствии данного катализатора при объемной скорости синтез-газа 10000 ч, соотношении Н/СО 2,1, температуре 280°С, давлении 0,5 МПа были получены синтетические олефины С-С с производительностью 184,0 кг/м⋅ч.
п
мп
п
cp
2
4
В таблице приведены составы катализаторов, приготовленных в соответствии с примерами 1-9 настоящего изобретения, информация о количестве стадий их приготовления, характеристики носителя (объем пор, V, доля мезопор, γ, площадь поверхности, S, средний диаметр мезопор, D) и производительность катализаторов по олефинам С-С в процессе Фишера-Тропша (Р).
2
4
кат
3
Предлагаемые в данном изобретении катализатор и способ его получения обеспечивают высокую эффективность в процессе получения синтетических легких олефинов С-С из синтез-газа по методу Фишера-Тропша с производительностью катализатора более 80 кг/м⋅ч.
2
4
Катализаторы, полученные в соответствии с описываемым способом, являются более эффективными для получения синтетических легких олефинов С-С из синтез-газа по методу Фишера-Тропша по сравнению с известными в технике катализаторами.